(57)【要約】 【課題】磁化固定層の磁気特性を整えることにより、安定かつ低電流で記録可能なＳＴ−ＭＲＡＭ素子を提供する。【解決手段】記憶素子は、下地層と、情報に対応して磁化の向きが変化される記憶層と、上記下地層の上部に形成され、上記記憶層に記憶された情報の基準となる膜面に垂直な磁化を有する磁化固定層と、上記記憶層と上記磁化固定層の間に設けられる非磁性体による中間層と、を有する層構造を備えている。  そして、上記下地層はＲｕと面心立方格子をもつ非磁性体との積層構造であり、かつ上記磁化固定層との隣接箇所に上記Ｒｕが形成されており、上記層構造の積層方向に電流を流すことにより、上記記憶層の磁化の向きが変化して、上記記憶層に対して情報の記録が行われる。【選択図】図３
2014072393.tif 000002
【特許請求の範囲】
【請求項１】
下地層と、
情報に対応して磁化の向きが変化される記憶層と、
上記下地層の上部に形成され、上記記憶層に記憶された情報の基準となる膜面に垂直な磁化を有する磁化固定層と、
上記記憶層と上記磁化固定層の間に設けられる非磁性体による中間層と、
を有する層構造を備え、
上記下地層はＲｕと面心立方格子をもつ非磁性体との積層構造であり、かつ上記磁化固定層との隣接箇所に上記Ｒｕが形成されており、
上記層構造の積層方向に電流を流すことにより、上記記憶層の磁化の向きが変化して、上記記憶層に対して情報の記録が行われる記憶素子。
【請求項２】
上記磁化固定層が複数の磁性層よりなり、上記各磁性層が非磁性層を介して積層される積層フェリピン構造である請求項1に記載の記憶素子。
【請求項３】
上記下地層の非磁性体材料は、その膜厚が１ｎｍ〜３０ｎｍである請求項１に記載の記憶素子。
【請求項４】
上記下地層の非磁性体材料は、Ａｌ、Ｃｕ、Ｐｄ、Ａｇ、Ｉｒ、Ｐｔ、Ａｕのいずれかである請求項１に記載の記憶素子。
【請求項５】
上記Ｒｕと面心立方格子をもつ非磁性体との積層構造が２層以上挿入されている請求項１に記載の記憶素子。
【請求項６】
上記磁化固定層が、ＣｏとＰｔの積層、ＣｏとＰｄの積層、ＣｏとＮｉの積層のいずれかである請求項１に記載の記憶素子。
【請求項７】
上記磁化固定層が、ＣｏＰｔ合金、ＣｏＰｄ合金、ＣｏＮｉ合金、Ｃｏ−Ｆｅ−Ｂ合金のいずれかである請求項１に記載の記憶素子。
【請求項８】
上記中間層を構成する非磁性体材料はＭｇＯである請求項１に記載の記憶素子。
【請求項９】
上記記憶層を構成する強磁性材料はＣｏ−Ｆｅ−Ｂ合金である請求項８に記載の記憶素子。
【請求項１０】
情報を磁性体の磁化状態により保持する記憶素子と、
互いに交差する２種類の配線とを備え、
上記記憶素子は、
下地層と、
情報に対応して磁化の向きが変化される記憶層と、
上記下地層の上部に形成され、上記記憶層に記憶された情報の基準となる膜面に垂直な磁化を有する磁化固定層と、
上記記憶層と上記磁化固定層の間に設けられる非磁性体による中間層と、
を有する層構造を備え、
上記層構造の積層方向に電流を流すことにより、上記記憶層の磁化の向きが変化して、上記記憶層に対して情報の記録が行われるとともに、
上記下地層はＲｕと面心立方格子をもつ非磁性体との積層構造であり、かつ上記磁化固定層との隣接箇所に上記Ｒｕが形成されており、
上記２種類の配線の間に上記記憶素子が配置され、
上記２種類の配線を通じて、上記記憶素子に上記積層方向の電流が流れる記憶装置。
【請求項１１】
記憶素子を有し、
上記記憶素子は、
下地層と、
情報に対応して磁化の向きが変化される記憶層と、
上記下地層の上部に形成され、上記記憶層に記憶された情報の基準となる膜面に垂直な磁化を有する磁化固定層と、
上記記憶層と上記磁化固定層の間に設けられる非磁性体による中間層と、
を有する層構造を備え、
上記下地層はＲｕと面心立方格子をもつ非磁性体との積層構造であり、かつ上記磁化固定層との隣接箇所に上記Ｒｕが形成されている、磁気ヘッド。
【発明の詳細な説明】
【技術分野】
【０００１】
本開示は、スピントルク磁化反転を利用して記録を行う記憶素子及び記憶装置に関する。
【先行技術文献】
【特許文献】
【０００２】
【特許文献１】特開２００３−１７７８２号公報
【特許文献２】米国特許第６２５６２２３号明細書
【特許文献３】特開２００８−２２７３８８号公報
【非特許文献】
【０００３】
【非特許文献１】Physical Review B, 54, 9353(1996)
【非特許文献２】Journal of Magnetism and Magnetic Materials, 159, L1(1996)
【非特許文献３】Nature Materials., 5, 210(2006)
【背景技術】
【０００４】
大容量サーバからモバイル端末に至るまで、各種情報機器の飛躍的な発展に伴い、これを構成するメモリやロジックなどの素子においても高集積化、高速化、低消費電力化など、さらなる高性能化が追求されている。特に半導体不揮発性メモリの進歩は著しく、大容量ファイルメモリとしてのフラッシュメモリは、ハードディスクドライブを駆逐する勢いで普及が進んでいる。一方、コードストレージ用さらにはワーキングメモリへの展開を睨み、現在一般に用いられているＮＯＲフラッシュメモリ、ＤＲＡＭなどを置き換えるべくＦｅＲＡＭ（Ferroelectric Random Access Memory）、ＭＲＡＭ（Magnetic Random Access Memory）、ＰＣＲＡＭ（Phase-Change Random Access Memory）などの開発が進められている。これらのうち一部はすでに実用化されている。
【０００５】
なかでもＭＲＡＭは、磁性体の磁化方向によりデータ記憶を行うために高速かつほぼ無限（１０15回以上）の書換えが可能であり、すでに産業オートメーションや航空機などの分野で使用されている。ＭＲＡＭはその高速動作と信頼性から、今後コードストレージやワーキングメモリへの展開が期待されているものの、現実には低消費電力化、大容量化に課題を有している。これはＭＲＡＭの記録原理、すなわち配線から発生する電流磁界により磁化を反転させるという方式に起因する本質的な問題である。
【０００６】
この問題を解決するための一つの方法として、電流磁界によらない記録、すなわち磁化反転方式が検討されている。なかでもスピントルク磁化反転に関する研究は活発である（例えば、特許文献１、２、３、非特許文献１、２参照）。
【０００７】
スピントルク磁化反転の記憶素子は、ＭＲＡＭと同じくＭＴＪ（Magnetic Tunnel Junction）（ＴＭＲ（Tunneling Magnetoresistive)）素子により構成されている場合が多い。
この構成は、ある方向に固定された磁性層を通過するスピン偏極電子が、他の自由な（方向を固定されない）磁性層に進入する際にその磁性層にトルクを与えること（これをスピン注入トルクとも呼ぶ）を利用したもので、あるしきい値以上の電流を流せば自由磁性層が反転する。０／１の書換えは電流の極性を変えることにより行う。
この反転のための電流の絶対値は０．１μｍ程度のスケールの素子で１ｍＡ以下である。しかもこの電流値が素子体積に比例して減少するため、スケーリングが可能である。さらに、ＭＲＡＭで必要であった記録用電流磁界発生用のワード線が不要であるため、セル構造が単純になるという利点もある。
以下、スピントルク磁化反転を利用したＭＲＡＭを、ＳＴ−ＭＲＡＭ（Spin Torque-Magnetic Random Access Memory）と呼ぶ。スピントルク磁化反転は、またスピン注入磁化反転と呼ばれることもある。高速かつ書換え回数がほぼ無限大であるというＭＲＡＭの利点を保ったまま、低消費電力化、大容量化を可能とする不揮発メモリとして、ＳＴ−ＭＲＡＭに大きな期待が寄せられている。
【発明の概要】
【発明が解決しようとする課題】
【０００８】
ＳＴ−ＭＲＡＭの記憶素子に用いる強磁性体として、さまざまな材料が検討されているが、一般に面内磁気異方性を有するものよりも垂直磁気異方性を有するものの方が低電力化、大容量化に適しているとされている。これは垂直磁化の方がスピントルク磁化反転の際に超えるべき閾値（反転電流）が低く、また垂直磁化膜の有する高い磁気異方性が大容量化により微細化した記憶素子の熱安定性を保持するのに有利なためである。
ところで、高密度なＳＴ−ＭＲＡＭ素子を実現するためには、低電流での記録のため高い安定性を有する磁化固定層の実現が必須である。しかしながら、一般的に垂直磁気異方性を有する磁化固定層は磁気抵抗素子を構成した際には熱負荷や成膜条件依存して大きく磁気特性を劣化させる。
【０００９】
そこで本開示では、磁化固定層に接する下地層材料を適切な積層とすることで磁化固定層の磁気特性を整え、記録電流を低減する比較的容易な方法を提案し、安定かつ低電流で記録可能なＳＴ−ＭＲＡＭ素子を提供することを目的とする。
【課題を解決するための手段】
【００１０】
本開示の記憶素子は、下地層と、情報に対応して磁化の向きが変化される記憶層と、上記下地層の上部に形成され、上記記憶層に記憶された情報の基準となる膜面に垂直な磁化を有する磁化固定層と、上記記憶層と上記磁化固定層の間に設けられる非磁性体による中間層と、を有する層構造を備える。そして上記下地層はＲｕと面心立方格子をもつ非磁性体との積層構造であり、かつ上記磁化固定層との隣接箇所に上記Ｒｕが形成されており、上記層構造の積層方向に電流を流すことにより、上記記憶層の磁化の向きが変化して、上記記憶層に対して情報の記録が行われる。
【００１１】
また、本開示の記憶装置は、情報を磁性体の磁化状態により保持する記憶素子と、互いに交差する２種類の配線とを備え、上記記憶素子は、下地層と、情報に対応して磁化の向きが変化される記憶層と、上記下地層の上部に形成され、上記記憶層に記憶された情報の基準となる膜面に垂直な磁化を有する磁化固定層と、上記記憶層と上記磁化固定層の間に設けられる非磁性体による中間層と、を有する層構造を備え、上記層構造の積層方向に電流を流すことにより、上記記憶層の磁化の向きが変化して、上記記憶層に対して情報の記録が行われるとともに、上記下地層はＲｕと面心立方格子をもつ非磁性体との積層構造であり、かつ上記磁化固定層との隣接箇所に上記Ｒｕが形成されている。そして、上記２種類の配線の間に上記記憶素子が配置され、上記２種類の配線を通じて、上記記憶素子に上記積層方向の電流が流れる。
【００１２】
また、本開示の磁気ヘッドは、記憶素子を有し、上記記憶素子は、下地層と、情報に対応して磁化の向きが変化される記憶層と、上記下地層の上部に形成され、上記記憶層に記憶された情報の基準となる膜面に垂直な磁化を有する磁化固定層と、上記記憶層と上記磁化固定層の間に設けられる非磁性体による中間層と、を有する層構造を備える。そして、上記下地層はＲｕと面心立方格子をもつ非磁性体との積層構造であり、かつ上記磁化固定層との隣接箇所に上記Ｒｕが形成されている。
【００１３】
本開示の記憶素子によれば、情報を磁性体の磁化状態により保持する記憶層を有し、この記憶層に対して、中間層を介して磁化固定層が設けられており、積層方向に流れる電流に伴って発生するスピントルク磁化反転を利用して記憶層の磁化を反転させることにより情報の記録が行われるので、積層方向に電流を流すことで情報の記録を行うことができる。このとき、下地層が上記の構成となっていることから、磁化固定層の磁気特性を整えることができる。
【００１４】
反転電流の低減と熱安定性の確保を両立させる観点で注目されているのが、垂直磁化膜を記憶層に用いた構造である。例えば非特許文献３によれば、Ｃｏ／Ｎｉ多層膜などの垂直磁化膜を記憶層に用いることにより、反転電流の低減と熱安定性の確保を両立できる可能性が示唆されている。
垂直磁気異方性を有する磁性材料には希土類−遷移金属合金（ＴｂＣｏＦｅなど）、金属多層膜（Ｃｏ／Ｐｄ多層膜など）、規則合金（ＦｅＰｔなど）、酸化物と磁性金属の間の界面異方性の利用（ＣｏＦｅ／ＭｇＯなど）等いくつかの種類がある。
また、ＳＴ−ＭＲＡＭにおいて大きな読み出し信号を与える高磁気抵抗変化率を実現するためにトンネル接合構造を採用することを考え、さらに耐熱性や製造上の容易さを考慮すると、界面磁気異方性を利用した材料、すなわちトンネルバリアであるＭｇＯ上にＣｏもしくはＦｅを含む磁性材料を積層させたものが有望である。
【００１５】
また、本開示の記憶装置の構成によれば、２種類の配線を通じて、記憶素子に積層方向の電流が流れ、スピン注入が起こることにより、２種類の配線を通じて記憶素子の積層方向に電流を流してスピントルク磁化反転による情報の記録を行うことができる。
また、上記記憶層の熱安定性は十分に保つことができるため、記憶素子に記録された情報を安定に保持し、かつ記憶装置の微細化、信頼性の向上、低消費電力化を実現することが可能になる。
【発明の効果】
【００１６】
本開示によれば、これにより、ＳＴ−ＭＲＡＭの磁化固定層の磁気特性を整えることができる。このためＳＴ−ＭＲＡＭに情報を記録するための記録電流を低減でき、安定かつ低電流で記録可能なＳＴ−ＭＲＡＭを実現できる。
また、書き込み電流を低減して、記憶素子に書き込みを行う際の消費電力を低減することが可能なので、記憶装置全体の消費電力を低減することが可能になる。
さらに、動作エラーをなくして、記憶素子の動作マージンを充分に得ることができる。従って、安定して動作する、信頼性の高い記憶装置を実現することができる。
【図面の簡単な説明】
【００１７】
【図１】本開示の実施の形態の記憶装置の斜視図である。
【図２】実施の形態の記憶装置の断面図である。
【図３】実施の形態の記憶素子の層構造を示す図である。
【図４】実施の形態の記憶素子の実験１用試料の構造図である。
【図５】下地層に積層する非磁性材料の膜厚と垂直磁気異方性との関係を表した図である。
【図６】実施の形態の記憶素子の実験２用試料の構造図である。
【図７】実施の形態の磁気ヘッド適用例の説明図である。
【発明を実施するための形態】
【００１８】
以下、本開示の実施の形態を次の順序で説明する。
＜１．実施の形態の記憶装置の構成＞
＜２．実施の形態の記憶素子の概要＞
＜３．実施の形態の具体的構成＞
＜４．実施の形態に関する実験＞
＜５．変形例＞
【００１９】
＜１．実施の形態の記憶装置の構成＞
まず、本開示の実施の形態となる記憶装置の構成について説明する。
実施の形態の記憶装置の模式図を、図１及び図２に示す。図１は斜視図、図２は断面図である。
【００２０】
図１に示すように、実施の形態の記憶装置は、互いに直交する２種類のアドレス配線（例えばワード線とビット線）の交点付近に、磁化状態で情報を保持することができるＳＴ−ＭＲＡＭによる、例えば記憶素子３が配置されて成る。
即ち、シリコン基板等の半導体基体１０の素子分離層２により分離された部分に、各記憶装置を選択するための選択用トランジスタを構成する、ドレイン領域８、ソース領域７、並びにゲート電極１が、それぞれ形成されている。このうち、ゲート電極１は、図中前後方向に延びる一方のアドレス配線（ワード線）を兼ねている。
【００２１】
ドレイン領域８は、図１中左右の選択用トランジスタに共通して形成されており、このドレイン領域８には、配線９が接続されている。
そして、ソース領域７と、上方に配置された、図１中左右方向に延びるビット線６との間に、スピントルク磁化反転により磁化の向きが反転する記憶層を有する、例えば記憶素子３が配置されている。この記憶素子３は、例えば磁気トンネル接合素子（ＭＴＪ素子）により構成される。
【００２２】
図２に示すように、記憶素子３は２つの磁性層１５、１７を有する。この２層の磁性層１５、１７のうち、一方の磁性層を磁化Ｍ１５の向きが固定された磁化固定層１５として、他方の磁性層を磁化Ｍ１７の向きが変化する磁化自由層即ち記憶層１７とする。
また、記憶素子３は、ビット線６と、ソース領域７とに、それぞれ上下のコンタクト層４を介して接続されている。
これにより、２種類のアドレス配線１、６を通じて、記憶素子３に上下方向の電流を流して、スピントルク磁化反転により記憶層１７の磁化Ｍ１７の向きを反転させることができる。
【００２３】
このような記憶装置では、選択トランジスタの飽和電流以下の電流で書き込みを行う必要があり、トランジスタの飽和電流は微細化に伴って低下することが知られているため、記憶装置の微細化のためには、スピン注入の効率を改善して、記憶素子３に流す電流を低減させることが好適である。
【００２４】
また、読み出し信号を大きくするためには、大きな磁気抵抗変化率を確保する必要があり、そのためには上述のようなＭＴＪ構造を採用すること、すなわち２層の磁性層１５、１７の間に中間層をトンネル絶縁層（トンネルバリア層）とした記憶素子３の構成にすることが効果的である。
このように中間層としてトンネル絶縁層を用いた場合には、トンネル絶縁層が絶縁破壊することを防ぐために、記憶素子３に流す電流量に制限が生じる。すなわち記憶素子３の繰り返し書き込みに対する信頼性の確保の観点からも、スピントルク磁化反転に必要な電流を抑制することが好ましい。なお、スピントルク磁化反転に必要な電流は、反転電流、記憶電流などと呼ばれることがある。
【００２５】
また記憶装置は不揮発メモリ装置であるから、電流によって書き込まれた情報を安定に記憶する必要がある。つまり、記憶層の磁化の熱揺らぎに対する安定性（熱安定性）を確保する必要がある。
記憶層の熱安定性が確保されていないと、反転した磁化の向きが、熱（動作環境における温度）により再反転する場合があり、書き込みエラーとなってしまう。
本記憶装置における記憶素子３（ＳＴ−ＭＲＡＭ）は、従来のＭＲＡＭと比較して、スケーリングにおいて有利、すなわち体積を小さくすることは可能であるが、体積が小さくなることは、他の特性が同一であるならば、熱安定性を低下させる方向にある。
ＳＴ−ＭＲＡＭの大容量化を進めた場合、記憶素子３の体積は一層小さくなるので、熱安定性の確保は重要な課題となる。
そのため、ＳＴ−ＭＲＡＭにおける記憶素子３において、熱安定性は非常に重要な特性であり、体積を減少させてもこの熱安定性が確保されるように設計する必要がある。
【００２６】
＜２．実施の形態の記憶素子の概要＞
つぎに本開示の実施の形態となる記憶素子の概要について説明する。
本開示の実施の形態は、前述したスピントルク磁化反転により、記憶素子の記憶層の磁化の向きを反転させて、情報の記録を行うものである。
記憶層は、強磁性層を含む磁性体により構成され、情報を磁性体の磁化状態（磁化の向き）により保持するものである。
図３は記憶素子の層構造の例を示すものである。
記憶素子３は、例えば図３Ａに一例を示す層構造とされ、少なくとも２つの強磁性体層としての記憶層１７、磁化固定層１５を備え、またその２つの磁性層の間の中間層１６を備える。そして上下にキャップ層１８と下地層１４が形成されている。
キャップ層１８は、例えばＲｕ等で構成され、酸化を防止すると共に、その上に形成される上部電極（図示せず）に対して優れた導通を図るためのものである。
下地層１４は、その上部に形成される層において滑らかで均質な粒状構造を促進する役割を果たすものである。
【００２７】
記憶層１７は、膜面に垂直な磁化を有し、情報に対応して磁化の向きが変化される。
磁化固定層１５は、記憶層１７に記憶された情報の基準となる膜面に垂直な磁化を有する。
中間層１６は、非磁性体であって、記憶層１７と磁化固定層１５の間に設けられる。
そして記憶層１７、中間層１６、磁化固定層１５を有する層構造の積層方向にスピン偏極した電子を注入することにより、記憶層１７の磁化の向きが変化して、記憶層１７に対して情報の記録が行われる。
【００２８】
ここでスピントルク磁化反転について簡単に説明する。
電子は２種類のスピン角運動量をもつ。仮にこれを上向き、下向きと定義する。非磁性体内部では両者が同数であり、強磁性体内部では両者の数に差がある。ＳＴ−ＭＲＡＭを構成する２層の強磁性体である磁化固定層１５及び記憶層１７において、互いの磁気モーメントの向きが反方向状態のときに、電子を磁化固定層１５から記憶層１７への移動させた場合について考える。
【００２９】
磁化固定層１５は、高い保磁力のために磁気モーメントの向きが固定された固定磁性層である。
磁化固定層１５を通過した電子はスピン偏極、すなわち上向きと下向きの数に差が生じる。非磁性層である中間層１６の厚さが充分に薄く構成されていると、磁化固定層１５の通過によるスピン偏極が緩和して通常の非磁性体における非偏極（上向きと下向きが同数）状態になる前に他方の磁性体、すなわち記憶層１７に電子が達する。
【００３０】
記憶層１７では、スピン偏極度の符号が逆になっていることにより、系のエネルギを下げるために一部の電子は反転、すなわちスピン角運動量の向きをかえさせられる。このとき、系の全角運動量は保存されなくてはならないため、向きを変えた電子による角運動量変化の合計と等価な反作用が記憶層１７の磁気モーメントにも与えられる。
電流すなわち単位時間に通過する電子の数が少ない場合には、向きを変える電子の総数も少ないために記憶層１７の磁気モーメントに発生する角運動量変化も小さいが、電流が増えると多くの角運動量変化を単位時間内に与えることができる。
【００３１】
角運動量の時間変化はトルクであり、トルクがあるしきい値を超えると記憶層１７の磁気モーメントは歳差運動を開始し、その一軸異方性により１８０度回転したところで安定となる。すなわち反方向状態から同方向状態への反転が起こる。
磁化が同方向状態にあるとき、電流を逆に記憶層１７から磁化固定層１５へ電子を送る向きに流すと、今度は磁化固定層１５で反射される際にスピン反転した電子が記憶層１７に進入する際にトルクを与え、反方向状態へと磁気モーメントを反転させることができる。ただしこの際、反転を起こすのに必要な電流量は、反方向状態から同方向状態へと反転させる場合よりも多くなる。
【００３２】
磁気モーメントの同方向状態から反方向状態への反転は直感的な理解が困難であるが、磁化固定層１５が固定されているために磁気モーメントが反転できず、系全体の角運動量を保存するために記憶層１７が反転する、と考えてもよい。このように、０／１の記録は、磁化固定層１５から記憶層１７の方向またはその逆向きに、それぞれの極性に対応する、あるしきい値以上の電流を流すことによって行われる。
【００３３】
情報の読み出しは、従来型のＭＲＡＭと同様、磁気抵抗効果を用いて行われる。すなわち上述の記録の場合と同様に膜面垂直方向に電流を流す。そして、記憶層１７の磁気モーメントが、磁化固定層１５の磁気モーメントに対して同方向であるか反方向であるかに従い、素子の示す電気抵抗が変化する現象を利用する。
【００３４】
磁化固定層１５と記憶層１７の間の中間層１６として用いる材料は金属でも絶縁体でも構わないが、より高い読み出し信号（抵抗の変化率）が得られ、かつより低い電流によって記録が可能とされるのは、中間層として絶縁体を用いた場合である。このときの素子を強磁性トンネル接合（Magnetic Tunnel Junction：ＭＴＪ）と呼ぶ。
【００３５】
スピントルク磁化反転によって、磁性層の磁化の向きを反転させるときに、必要となる電流の閾値Ｉｃは、磁性層の磁化容易軸が面内方向であるか、垂直方向であるかによって異なる。
本実施の形態の記憶素子は垂直磁化型であるが、従前の面内磁化型の記憶素子の場合における磁性層の磁化の向きを反転させる反転電流をＩｃ＿ｐａｒａとする。
同方向から逆方向に反転させる場合、
Ｉｃ＿ｐａｒａ＝（Ａ・α・Ｍｓ・Ｖ／ｇ（０）／Ｐ）（Ｈｋ＋２πＭｓ）
となり、逆方向から同方向に反転させる場合、
Ｉｃ＿ｐａｒａ＝−（Ａ・α・Ｍｓ・Ｖ／ｇ（π）／Ｐ）（Ｈｋ＋２πＭｓ）
となる。
なお、同方向、逆方向とは、磁化固定層の磁化方向を基準としてみた記憶層の磁化方向である。平行、反平行とも呼ばれる。
【００３６】
一方、本例のような垂直磁化型の記憶素子の反転電流をＩｃ＿ｐｅｒｐとすると、同方向から逆方向に反転させる場合、
Ｉｃ＿ｐｅｒｐ＝（Ａ・α・Ｍｓ・Ｖ／ｇ（０）／Ｐ）（Ｈｋ−４πＭｓ）
となり、逆方向から同方向に反転させる場合、
Ｉｃ＿ｐｅｒｐ＝−（Ａ・α・Ｍｓ・Ｖ／ｇ（π）／Ｐ）（Ｈｋ−４πＭｓ）
となる。
【００３７】
ただし、Ａは定数、αはダンピング定数、Ｍｓは飽和磁化、Ｖは素子体積、Ｐはスピン分極率、ｇ（０）、ｇ（π）はそれぞれ同方向時、逆方向時にスピントルクが相手の磁性層に伝達される効率に対応する係数、Ｈｋは磁気異方性である。
【００３８】
上記各式において、垂直磁化型の場合の（Ｈｋ−４πＭｓ）と面内磁化型の場合の（Ｈｋ＋２πＭｓ）とを比較すると、垂直磁化型が低記憶電流化により適していることが理解できる。
【００３９】
ここで、反転電流Ｉｃは熱安定性の指標Δとの関係で表すと次の（数１）により表される。
【数１】
2014072393.tif 000003
但しｅは電子の電荷、ηはスピン注入効率、バー付きのｈは換算プランク定数、αはダンピング定数、ｋBはボルツマン定数、Ｔは温度である。
【００４０】
本実施の形態では、磁化状態により情報を保持することができる磁性層（記憶層１７）と、磁化の向きが固定された磁化固定層１５とを有する記憶素子を構成する。
メモリとして存在し得るためには、書き込まれた情報を保持することができなければならない。情報を保持する能力の指標として、熱安定性の指標Δ（＝ＫＶ／ｋBＴ）の値で判断される。このΔは（数２）により表される。
【数２】
2014072393.tif 000004
ここで、Ｈｋは実効的な異方性磁界、ｋBはボルツマン定数、Ｔは温度、Ｍｓは飽和磁化量、Ｖは記憶層の体積、Ｋは異方性エネルギである。
【００４１】
実効的な異方性磁界Ｈｋには、形状磁気異方性、誘導磁気異方性、結晶磁気異方性等の影響が取り込まれており、単磁区の一斉回転モデルを仮定した場合、これは保磁力と同等となる。
【００４２】
熱安定性の指標Δと電流の閾値Ｉｃとは、トレードオフの関係になることが多い。そのため、メモリ特性を維持するには、これらの両立が課題となることが多い。
記憶層の磁化状態を変化させる電流の閾値は、実際には、例えば記憶層１７の厚さが２ｎｍであり、平面パターンが直径１００ｎｍ円形のＴＭＲ素子において、百〜数百μＡ程度である。
これに対して、電流磁場により磁化反転を行う通常のＭＲＡＭでは、書き込み電流が数ｍＡ以上必要となる。
従って、ＳＴ−ＭＲＡＭの場合には、上述のように書き込み電流の閾値が充分に小さくなるため、集積回路の消費電力を低減させるために有効であることが分かる。
また、通常のＭＲＡＭで必要とされる、電流磁界発生用の配線が不要となるため、集積度においても通常のＭＲＡＭに比較して有利である。
【００４３】
そして、スピントルク磁化反転を行う場合には、記憶素子に直接電流を流して情報の書き込み（記録）を行うことから、書き込みを行うメモリセルを選択するために、記憶素子を選択トランジスタと接続してメモリセルを構成する。
この場合、記憶素子に流れる電流は、選択トランジスタで流すことが可能な電流（選択トランジスタの飽和電流）の大きさによって制限される。
【００４４】
記録電流を低減させるためには、上述のように垂直磁化型を採用することが望ましい。また垂直磁化膜は一般に面内磁化膜よりも高い磁気異方性を持たせることが可能であるため、上述のΔを大きく保つ点でも好ましい。
【００４５】
垂直異方性を有する磁性材料には希土類−遷移金属合金（ＴｂＣｏＦｅなど）、金属多層膜（Ｃｏ／Ｐｄ多層膜など）、規則合金（ＦｅＰｔなど）、酸化物と磁性金属の間の界面異方性の利用（ＣｏＦｅ／ＭｇＯなど）等いくつかの種類があるが、希土類−遷移金属合金は加熱により拡散、結晶化すると垂直磁気異方性を失うため、ＳＴ−ＭＲＡＭ用材料としては好ましくない。
また金属多層膜も加熱により拡散し、垂直磁気異方性が劣化することが知られており、さらに垂直磁気異方性が発現するのは面心立方の（１１１）配向となっている場合であるため、ＭｇＯやそれに隣接して配置するＦｅ、ＣｏＦｅ、Ｃｏ−Ｆｅ−Ｂなどの高分極率層に要求される（００１）配向を実現させることが困難となる。Ｌ１０規則合金は高温でも安定であり、かつ（００１）配向時に垂直磁気異方性を示すことから、上述のような問題は起こらないものの、製造時に５００℃以上の十分に高い温度で加熱する、あるいは製造後に５００℃以上の高温で熱処理を行うことで原子を規則配列させる必要があり、トンネルバリア等積層膜の他の部分における好ましくない拡散や界面粗さの増大を引き起こす可能性がある。
【００４６】
これに対し、界面磁気異方性を利用し、垂直異方性を有する磁性材料にとしてＣｏ−Ｆｅ−Ｂ合金があり、ＳＴ−ＭＲＡＭおいて大きな読み出し信号を与える高磁気抵抗変化率を実現するためにトンネル障壁としてＭｇＯと組み合わせが可能な点で有望視されている。
しかしながら、垂直磁気異方性の起源として酸化物との界面異方性を持つ本構成では、他の垂直磁化材料に比べ低い垂直異方性エネルギーによる磁化固定層１５の磁化固着力の不足が懸念されている。磁化固定層１５の垂直異方性保持特性を向上させるためには磁性層の体積を増やすなどの方法があるが、膜厚が増加することで低下する界面異方性とのトレードオフとなり好ましくない。
そこで、図３Ｂに示すように下地層１４はＲｕと面心立方格子をもつ非磁性体との積層構造とし、かつ磁化固定層１５との隣接箇所がＲｕである構造とした。これにより、磁化固定層１５の磁気特性を整え、垂直異方性保持特性を向上させることができる。
【００４７】
すでに述べたとおり、選択トランジスタの飽和電流値を考慮して、記憶層１７と磁化固定層１５との間の非磁性の中間層１６として、絶縁体から成るトンネル絶縁層を用いて磁気トンネル接合（ＭＴＪ）素子を構成する。
トンネル絶縁層を用いて磁気トンネル接合（ＭＴＪ）素子を構成することにより、非磁性導電層を用いて巨大磁気抵抗効果（ＧＭＲ）素子を構成した場合と比較して、磁気抵抗変化率（ＭＲ比）を大きくすることができ、読み出し信号強度を大きくすることができるためである。
【００４８】
そして特に、このトンネル絶縁層としての中間層１６の材料として、酸化マグネシウム（ＭｇＯ）を用いることにより、磁気抵抗変化率（ＭＲ比）を大きくすることができる。
また、一般に、スピン注入の効率はＭＲ比に依存し、ＭＲ比が大きいほど、スピン注入の効率が向上し、磁化反転電流密度を低減することができる。
従って、トンネル絶縁層の材料として酸化マグネシウムを用い、同時に上記の記憶層１７を用いることにより、スピントルク磁化反転による書き込み閾値電流を低減することができ、少ない電流で情報の書き込み（記録）を行うことができる。また、読み出し信号強度を大きくすることができる。
これにより、ＭＲ比（ＴＭＲ比）を確保して、スピントルク磁化反転による書き込み閾値電流を低減することができ、少ない電流で情報の書き込み（記録）を行うことができる。また、読み出し信号強度を大きくすることができる。
【００４９】
中間層１６（トンネル絶縁層）は酸化マグネシウム（ＭｇＯ）膜により形成することになるが、ＭｇＯ膜が結晶化していて、００１方向に結晶配向性を維持していることがより望ましい。
なお、本実施の形態において、記憶層１７と磁化固定層１５との間の中間層１６（トンネル絶縁層）は、酸化マグネシウムから成る構成とする他にも、例えば酸化アルミニウム、窒化アルミニウム、ＳｉＯ2、Ｂｉ2Ｏ3、ＭｇＦ2、ＣａＦ、ＳｒＴｉＯ2、ＡｌＬａＯ3、Ａｌ−Ｎ−Ｏ等の各種の絶縁体、誘電体、半導体を用いて構成することもできる。
【００５０】
また、読み出し性能の向上には、インピーダンス整合のための低い抵抗面積積（ＲＡ）と、強い信号を得るための高いＭＲ比が必要であり、両者が両立しなければならない。
トンネル絶縁層の抵抗面積積は、スピントルク磁化反転により記憶層１７の磁化の向きを反転させるために必要な電流密度を得る観点から、数十Ωμｍ2程度以下に制御する必要がある。
そして、ＭｇＯ膜から成るトンネル絶縁層では、抵抗面積積を上述の範囲とするために、ＭｇＯ膜の膜厚を１．５ｎｍ以下に設定する必要がある。
【００５１】
また、本開示の実施の形態において、記憶層１７に隣接してキャップ層１８が配置され、このキャップ層は酸化物層を有する。
キャップ層１８の酸化物としては、たとえばＭｇＯ、酸化アルミニウム、ＴｉＯ2、ＳｉＯ2、Ｂｉ2Ｏ3、ＳｒＴｉＯ2、ＡｌＬａＯ3、Ａｌ−Ｎ−Ｏ等を用いる。
【００５２】
また、記憶層１７の磁化の向きを、小さい電流で容易に反転できるように、記憶素子を小さくすることが望ましい。
従って、好ましくは、記憶素子の面積を０．０１μｍ2以下とする。
【００５３】
磁化固定層１５及び記憶層１７のそれぞれの膜厚は、０．５ｎｍ〜３０ｎｍであることが好ましい。
記憶素子のその他の構成は、スピントルク磁化反転により情報を記録する記憶素子の従来公知の構成と同様とすることができる。
【００５４】
磁化固定層１５は、強磁性層のみにより、或いは反強磁性層と強磁性層の反強磁性結合を利用することにより、その磁化の向きが固定された構成とすることが出来る。
また、磁化固定層１５は、単層の強磁性層から成る構成、或いは複数層の強磁性層を非磁性層を介して積層した積層フェリピン構造とすることが出来る。
【００５５】
積層フェリピン構造の磁化固定層１５を構成する強磁性層の材料としては、Ｃｏ、ＣｏＦｅ、Ｃｏ−Ｆｅ−Ｂ等を用いることができる。また、非磁性層の材料としては、Ｒｕ、Ｒｅ、Ｉｒ、Ｏｓ等を用いることができる。
反強磁性層の材料としては、ＦｅＭｎ合金、ＰｔＭｎ合金、ＰｔＣｒＭｎ合金、ＮｉＭｎ合金、ＩｒＭｎ合金、ＮｉＯ、Ｆｅ2Ｏ3等の磁性体を挙げることができる。
また、これらの磁性体に、Ａｇ、Ｃｕ、Ａｕ、Ａｌ、Ｓｉ、Ｂｉ、Ｔａ、Ｂ、Ｃ、Ｏ、Ｎ、Ｐｄ、Ｐｔ、Ｚｒ、Ｈｆ、Ｉｒ、Ｗ、Ｍｏ、Ｎｂ等の非磁性元素を添加して、磁気特性を調整したり、その他の結晶構造や結晶性や物質の安定性等の各種物性を調整したりすることができる。
【００５６】
また、記憶素子の膜構成は、記憶層１７が磁化固定層１５の下側に配置される構成でも問題ない。この場合は、上記導電性酸化物キャップ層が果たす役割は、導電性酸化物下地層により担われることになる。
【００５７】
＜３．実施の形態の具体的構成＞
続いて、実施の形態の具体的構成について説明する。
記憶装置の構成は先に図１、図２で述べたとおり、直交する２種類のアドレス配線１、６（例えばワード線とビット線）の交点付近に、磁化状態で情報を保持することができる記憶素子３が配置されるものである。
そして２種類のアドレス配線１、６を通じて、記憶素子３に上下方向の電流を流して、スピントルク磁化反転により記憶層１７の磁化の向きを反転させることができる。
【００５８】
図３は実施の形態の記憶素子（ＳＴ−ＭＲＡＭ）の層構造の例を表している。
既に説明した通り、図３Ａに示すように、記憶素子３は下層側から順に、下地層１４、磁化固定層１５、中間層１６、記憶層１７、キャップ層１８が積層されている。
この場合、スピン注入により磁化Ｍ１７の向きが反転する記憶層１７に対して、下層に磁化固定層１５を設けている。
スピン注入型メモリにおいては、記憶層１７の磁化Ｍ１７と磁化固定層１５の磁化Ｍ１５の相対的な角度によって情報の「０」「１」を規定している。
【００５９】
記憶層１７と磁化固定層１５との間には、トンネルバリア層（トンネル絶縁層）となる中間層１６が設けられ、記憶層１７と磁化固定層１５とにより、ＭＴＪ素子が構成されている。また、磁化固定層１５の下には下地層１４が設けられる。
記憶層１７と磁化固定層１５は、例えばＣｏ−Ｆｅ−Ｂ合金、ＣｏＰｔ合金等で構成される。
【００６０】
記憶層１７は、磁化Ｍ１７の方向が膜面垂直方向に自由に変化する磁気モーメントを有する強磁性体から構成されている。磁化固定層１５は、磁化Ｍ１５が膜面垂直方向に固定された磁気モーメントを有する強磁性体から構成されている。
情報の記憶は一軸異方性を有する記憶層１５の磁化の向きにより行う。書込みは、膜面垂直方向に電流を印加し、スピントルク磁化反転を起こすことにより行う。このように、スピン注入により磁化の向きが反転する記憶層１５に対して、下層に磁化固定層１５が設けられ、記憶層１７の記憶情報（磁化方向）の基準とされる。
【００６１】
磁化固定層１５は情報の基準であるので、記録や読み出しによって磁化の方向が変化してはいけないが、必ずしも特定の方向に固定されている必要はなく、記憶層１７よりも保磁力を大きくするか、膜厚を厚くするか、あるいは磁気ダンピング定数を大きくして記憶層１７よりも動きにくくすればよい。
【００６２】
中間層１６は、例えば酸化マグネシウム（ＭｇＯ）層とされる。この場合には、磁気抵抗変化率（ＭＲ比）を高くすることができる。
このようにＭＲ比を高くすることによって、スピン注入の効率を向上して、記憶層１７の磁化Ｍ１７の向きを反転させるために必要な電流密度を低減することができる。
なお中間層１６は、酸化マグネシウムから成る構成とする他にも、例えば酸化アルミニウム、窒化アルミニウム、ＳｉＯ2、Ｂｉ2Ｏ3、ＭｇＦ2、ＣａＦ、ＳｒＴｉＯ2、ＡｌＬａＯ3、Ａｌ−Ｎ−Ｏ等の各種の絶縁体、誘電体、半導体を用いて構成することもできる。
【００６３】
下地層１４およびキャップ層１８としては、Ｔａ、Ｔｉ、Ｗ、Ｒｕ等各種金属およびＴｉＮ等の導電性窒化物を用いることができる。また、キャップ層１８は単層で用いても良いし、異なる材料を複数積層しても良い。
【００６４】
本実施の形態の下地層１４は、図３Ｂに示すようにＲｕ元素と面心立方格子の材料が積層された構造となり、かつＲｕは磁化固定層１５に隣接する構造となっている。この積層構造は複数積層されてもよい。また、下地層１４の面心立方格子の非磁性体材料は、Ａｌ、Ｃｕ、Ｐｄ、Ａｇ、Ｉｒ、Ｐｔ、Ａｕのいずれでもよい。
上記の構成により、低電流での記録のため高い安定性を有する磁化固定層１５を実現できる。すなわち、磁化固定層１５の磁気特性を整え、垂直異方性保持特性を向上させることができる。
【００６５】
本実施の形態においては、特に記憶層１７が受ける実効的な反磁界の大きさが記憶層１７の飽和磁化量Ｍｓよりも小さくなるように、記憶素子３の記憶層１７の組成が調整されている。
即ち、記憶層１７は、強磁性材料Ｃｏ−Ｆｅ−Ｂ組成を選定するが、記憶層１７が受ける実効的な反磁界の大きさを低くして、記憶層１７の飽和磁化量Ｍｓよりも小さくなるようにする。
【００６６】
これらの実施の形態の記憶素子３は、下地層１４からキャップ層１８までを真空装置内で連続的に形成して、その後エッチング等の加工により記憶素子３のパターンを形成することにより、製造することができる。
【００６７】
以上の本実施の形態によれば、記憶素子３のＭＲ比の劣化が防止できる。
さらに反転電流が低下し、熱安定性を確保する記憶素子を実現することができる。
すなわち、記憶層１７の磁化Ｍ１７の向きを反転させるために必要となる、書き込み電流量を低減することができる。
また、情報保持能力である熱安定性を充分に確保することができるため、特性バランスに優れた記憶素子３を構成することができる。
これにより、動作エラーをなくして、動作マージンを充分に得ることができ、安定して動作させることができる。
【００６８】
従って、安定して動作する、信頼性の高い記憶装置を実現することができる。
また、書き込み電流を低減して、書き込みを行う際の消費電力を低減することが可能になる。
さらに、本実施の形態の記憶素子により記憶装置を構成した、記憶装置全体の消費電力を低減することが可能になる。
また、図３で説明した記憶素子３を備え、図１に示した構成の記憶装置は、記憶装置を製造する際に、一般の半導体ＭＯＳ形成プロセスを適用できるという利点を有している。従って、本実施の形態の記憶装置を、汎用メモリとして適用することが可能になる。
【００６９】
＜４．実施の形態に関する実験＞
［実験１］
本実験は、図３の記憶素子３の磁化固定層１５の垂直磁気異方性を磁化曲線の測定を行うことにより評価したもので、下地層１４をＲｕとＲｕ以外の複数の非磁性体の積層とした場合のその効果を示したものである。
試料は、下地層１４をＲｕのみあるいは体心立方格子材料のＴａ、六方最密格子材料のＺｒとの積層による比較例と、Ｒｕと面心立方格子材料との積層によるものである。
実験用の試料構造は次の通りである。図４に示すように、各試料の基板からキャップ層までの各層の積層構造は、いずれの試料も以下の通りである。
・下地層１４（図４Ａ）：以下に記載するＲｕとＲｕ以外の複数の非磁性体の積層膜。
・磁化固定層１５（図４Ａ）：膜厚２ｎｍのＣｏＰｔ層。
・キャップ層１８（図４Ａ）：膜厚５ｎｍのＲｕ膜。
下地層１４として磁化固定層１５に隣接する構造は以下の通りである。
・他の元素を積層しない試料（図４Ｂ）：膜厚１０ｎｍのＲｕ。
・体心立方格子のＴａを積層した場合（図４Ｃ）：膜厚５ｎｍ、１０ｎｍ、２０ｎｍのＴａと膜厚１０ｎｍのＲｕの積層。
・六方最密格子のＺｒを積層した場合（図４Ｄ）：膜厚５ｎｍ、１０ｎｍ、２０ｎｍのＺｒと膜厚１０ｎｍのＲｕの積層。
・面心立方格子のＣｕを積層した場合（図４Ｅ）：膜厚５ｎｍ、１０ｎｍ、２０ｎｍのＣｕと膜厚１０ｎｍのＲｕの積層。
・面心立方格子のＰｔを積層した場合（図４Ｆ）：膜厚５ｎｍ、１０ｎｍ、２０ｎｍのＰｔと膜厚１０ｎｍのＲｕの積層。
・面心立方格子のＰｄを積層した場合（図４Ｇ）：膜厚５ｎｍ、１０ｎｍ、２０ｎｍのＰｄと膜厚１０ｎｍのＲｕの積層。
上記の試料においては、中間層１６、記憶層１７は積層していない。
【００７０】
各試料は、厚さ０．７２５ｍｍのシリコン基板上に、厚さ３００ｎｍの熱酸化膜を形成し、その上に上記の構成の記憶素子を形成した。また下地層とシリコン基板との間に図示しない膜厚１００ｎｍのＣｕ膜（ワード線に相当）を設けた。
絶縁層以外の各層は、ＤＣマグネトロンスパッタ法を用いて成膜した。酸化物を用いた絶縁層は、ＲＦマグネトロンスパッタ法もしくは、ＤＣマグネトロンスパッタ法を用いて金属層を成膜した。各層を成膜した後に、磁場中熱処理炉で、４００℃熱処理を行った。
【００７１】
（磁化曲線の測定）
上記試料の磁化曲線を、磁気カー効果測定および試料振動型磁力計（Vibrating Sample Magnetometer）によって、測定した。このとき、測定には微細加工後の素子ではなく、ウェハ上に磁化曲線評価用に特別に設けた８ｍｍ×８ｍｍ程度のバルクフィルム部分を用いた。また測定磁界は、膜面垂直方向に印加した。
図５は、上記試料について垂直磁気異方性を下地層１４のＲｕに積層する元素の膜厚について各元素毎にまとめたものである。横軸に元素の挿入膜厚をとり、挿入元素毎にそれらを横軸方向に並べている。縦軸は、垂直磁気異方性をとり、下地層１４がＲｕのみとした場合の垂直異方性を１として正規化したものである。
【００７２】
図５に示すように、体心立方格子および六方最密格子材料であるＴａおよびＺｒでは非磁性体層の有無およびＴａ膜厚に対して、磁化固定層１５の垂直磁気異方性の改善は見られなかった。これに対して、面心立方格子材料では、それぞれの材料について磁化固定層１５の垂直異方性が増大した。これは面心立方格子がＣｏをベースとする垂直磁化材料（磁化固定層１５）の隣接層として機能するＲｕに影響を与えたためである。
一般的に六方最密格子であるＲｕと、面心立方格子材料はそれぞれ六方最密格子の（００１）面と面心立方格子の（１１１）面が対応する形で接合し、このときＲｕのａ軸格子定数と非磁性体の格子定数の１／√２の大小関係によってＲｕ層への引っ張り歪量が決定される。
【００７３】
また、下地層１４として機能するＲｕは結晶粒がある程度分離したコラム形状の方が上部に積層するＣｏベース垂直磁化材料の異方性が向上することが知られている。
よって、Ｒｕ層に対し引っ張り歪を導入する下地層１４を設定することでＲｕ（下地層１４）の結晶粒の分離が促進される応力が働き、磁化固定層１５の垂直異方性が増大したと考えられる。このことは同じ実験例の中でも格子定数の大きい材料でより垂直異方性強化の効果がより高いことからも示唆される（図５、表１）。試料の状態により本開示の効果は増減するものの、全体としては格子定数の大きい材料でより垂直異方性強化の効果が大きいと考えられる。
さらに歪効果が期待される材料の中でも、実験より特に面心立方格子を構成する材料が垂直磁気異方性の改善効果が高いといえる。また実験では、Ｒｕに積層する面心立方格子の元素の膜厚を５ｎｍ、１０ｎｍ、２０ｎｍとしてその改善効果を確かめているが、膜厚は１ｎｍ〜３０ｎｍの範囲で、磁化固定層１５の垂直磁気異方性の改善効果が期待できると考えられる。
【００７４】
【表１】
2014072393.tif 000005
表１は、Ｒｕに積層する対象となりうる元素およびＣｏＰｔの結晶構造、格子定数等をまとめたものである。
【００７５】
歪の導入という観点から、挿入する非磁性体は実験例に限定されず面心立方格子もつ他の材料を用いてもよく、例えばＡｌ、Ａｕ、Ａｇ、Ｉｒ等を用いてもよい。非磁性体の挿入形態はＲｕ層の直下のみに限定されず、Ｒｕ中への挿入、複数層に分割して挿入することができる。また実験例のＣｏＰｔのみならずＲｕはＣｏを含む垂直磁化材料（磁化固定層１５）の下地層１４として一般的であり、磁化固定層１５は実験例以外にもＣｏを含むＣｏＰｄ、ＣｏＮｉ、Ｃｏ−Ｆｅ−Ｂなどを用いてもよい。また、ＣｏとＰｔの積層ＣｏとＰｄの積層およびＣｏとＮｉの積層のいずれかを用いてもよい。
磁化固定層１５の垂直異方性が強化されることにより、トンネル絶縁層（中間層１６）に対するスピン分極率が向上し、ＴＭＲ（ＭＲ比）の上昇とそれに伴った記憶層１７へのスピン注入効率の改善がなされるため、記録電流の軽減が可能となる。
【００７６】
［実験２］
本実験は、図３の記憶素子３について、磁化固定層１５の下地層１４をＲｕと面心立方格子をもつ非磁性体よる積層構造とした場合の特性を調べたものである。磁気抵抗曲線の測定、反転電流値からの熱安定性測定を行った。
実験用の試料構造は次の通りである。図６に示すように、各試料の基板からキャップ層までの各層の積層構造は、いずれの試料も以下の通りである。
・下地層１４（図６Ａ）：以下に記載するＲｕとＲｕ以外の複数の非磁性体の積層膜。
・磁化固定層１５（図６Ａ）：膜厚２ｎｍのＣｏＰｔ層と膜厚０．７ｎｍのＲｕ膜と膜厚１．２ｎｍの[Ｃｏ２０Ｆｅ８０]８０Ｂ３０膜の積層膜。
・トンネル絶縁層（中間層１６）（図６Ａ）：膜厚１ｎｍの酸化マグネシウム膜（ＭｇＯ）。
・記憶層１７（図６Ａ）：膜厚１．６ｎｍの[Ｃｏ２０Ｆｅ８０]８０Ｂ３０膜。
・キャップ層１８（図６Ａ）：膜厚５ｎｍのＴａ膜。
下地層１４として磁化固定層１５に隣接する構造は以下の通りである。
・試料１（図６Ｂ）：膜厚１０ｎｍのＲｕのみ、非磁性体なし。。
・試料２（図６Ｃ）：膜厚１０ｎｍのＴａと膜厚１０ｎｍのＲｕの積層。
・試料３（図６Ｄ）：膜厚１０ｎｍのＺｒと膜厚１０ｎｍのＲｕの積層。
・試料４（図６Ｅ）：膜厚１０ｎｍのＣｕと膜厚１０ｎｍのＲｕの積層。
・試料５（図６Ｆ）：膜厚１０ｎｍのＰｔと膜厚１０ｎｍのＲｕの積層。
・試料６（図６Ｇ）：膜厚１０ｎｍのＰｄと膜厚１０ｎｍのＲｕの積層。
【００７７】
各試料は、厚さ０．７２５ｍｍのシリコン基板上に、厚さ３００ｎｍの熱酸化膜を形成し、その上に上記の構成の記憶素子を形成した。また下地層１４とシリコン基板との間に図示しない膜厚１００ｎｍのＣｕ膜（ワード線に相当）を設けた。
中間層１６以外の各層は、ＤＣマグネトロンスパッタ法を用いて成膜した。酸化物を用いた中間層１６は、ＲＦマグネトロンスパッタ法もしくは、ＤＣマグネトロンスパッタ法を用いて金属層を成膜した後酸化チャンバーで酸化した。さらに、記憶素子の各層を成膜した後に、磁場中熱処理炉で、３５０℃・１時間の熱処理を行った。
【００７８】
次に、ワード線部分をフォトリソグラフィによってマスクした後に、ワード線以外の部分の積層膜に対してＡｒプラズマにより選択エッチングを行うことにより、ワード線（下部電極）を形成した。この際に、ワード線部分以外は、基板の深さ５ｎｍまでエッチングされた。その後、電子ビーム描画装置により記憶素子のパターンのマスクを形成し、積層膜に対して選択エッチングを行い、記憶素子を形成した。記憶素子部分以外は、ワード線のＣｕ層直上までエッチングした。なお、特性評価用の記憶素子には、磁化反転に必要なスピントルクを発生させるために、記憶素子に充分な電流を流す必要があるため、中間層１６の抵抗値を抑える必要がある。そこで、記憶素子のパターンを、短軸０．０７μｍ×長軸０．０７μｍの円形状として、記憶素子の抵抗面積積（Ωμｍ2）が２０（Ωμｍ2）となるようにした。
【００７９】
次に、記憶素子部分以外を、厚さ１００ｎｍ程度のＡｌ2Ｏ3のスパッタリングによって絶縁した。その後、フォトリソグラフィを用いて、上部電極となるビット線及び測定用のパッドを形成した。このようにして、記憶素子の試料を作製した。
以上、作製した記憶素子の各試料に対して、それぞれ以下のようにして、特性の評価を行った。測定に先立ち、反転電流のプラス方向とマイナス方向の値を対称になるように制御することを可能にするため、記憶素子に対して、外部から磁界を与えることができるように構成した。また、記憶素子に印加される電圧が、中間層１６が破壊しない範囲内の１Ｖまでとなるように設定した。
【００８０】
（ＴＭＲの測定）
上記試料のＴＭＲを、１２端子ＣＩＰＴ （Current-In-PlaneTunneling）測定装置によって、評価した。このとき、測定には微細加工後の素子ではなく、ウェハ上にＴＭＲ評価用に特別に設けた２ｃｍ角程度のバルクフィルム部分を用いた。また測定磁界は、膜面垂直方向に印加した。
【００８１】
【表２】
2014072393.tif 000006
上記の実験を行い、表２には上記下地層１４の構成による微細素子の特性をまとめた。まず、試料１に対し面心立方格子の材料を積層した試料４、５、６のＴＭＲの向上が確認された。これは磁化固定層１５の垂直異方性が向上したことに加え、Ｒｕに引っ張り歪が導入されたことでＲｕ上に積層するＣｏＰｔ層（磁化固定層１５）との格子不整合が緩和されたことにより、トンネルバリア層（中間層１６）の品質が改善されたためと考えられる。
さらにＣｏＰｔ層（磁化固定層１５）の垂直磁気異方性を強化することで、Ｒｕを介して磁気的に結合した [Ｃｏ２０Ｆｅ８０]８０Ｂ３０膜（記憶層１７）の垂直磁気異方性も同様に強化される。結果として、トンネル絶縁膜（中間層１６）に接する[Ｃｏ２０Ｆｅ８０]８０Ｂ３０膜（記憶層１７）のスピン分極率が向上し、表２に示すようなＴＭＲ値の上昇と、さらには記録電流の低減が可能となる。
【００８２】
また、下地層１４やキャップ層１８は、単一材料でも複数材料の積層構造でも良い。
また磁化固定層１５は、単層でも、２層の強磁性層と非磁性層から成る積層フェリピン構造を用いても良い。また積層フェリピン構造膜に反強磁性膜を付与した構造でもよい。
【００８３】
＜５．変形例＞
本開示の記憶素子３の構造は、ＴＭＲ素子等の磁気抵抗効果素子の構成となるが、このＴＭＲ素子としての磁気抵抗効果素子は、上述の記憶装置のみならず、磁気ヘッド及びこの磁気ヘッドを搭載したハードディスクドライブ、集積回路チップ、さらにはパーソナルコンピュータ、携帯端末、携帯電話、磁気センサ機器をはじめとする各種電子機器、電気機器等に適用することが可能である。
【００８４】
一例として図７Ａ、図７Ｂに、上記記憶素子３の構造の磁気抵抗効果素子１０１を複合型磁気ヘッド１００に適用した例を示す。なお、図７Ａは、複合型磁気ヘッド１００について、その内部構造が分かるように一部を切り欠いて示した斜視図であり、図７Ｂは複合型磁気ヘッド１００の断面図である。
複合型磁気ヘッド１００は、ハードディスク装置等に用いられる磁気ヘッドであり、基板１２２上に、本開示の技術を適用した磁気抵抗効果型磁気ヘッドが形成されてなるとともに、当該磁気抵抗効果型磁気ヘッド上にインダクティブ型磁気ヘッドが積層形成されてなる。ここで、磁気抵抗効果型磁気ヘッドは、再生用ヘッドとして動作するものであり、インダクティブ型磁気ヘッドは、記録用ヘッドとして動作する。すなわち、この複合型磁気ヘッド１００は、再生用ヘッドと記録用ヘッドを複合して構成されている。
【００８５】
複合型磁気ヘッド１００に搭載されている磁気抵抗効果型磁気ヘッドは、いわゆるシールド型ＭＲヘッドであり、基板１２２上に絶縁層１２３を介して形成された第１の磁気シールド１２５と、第１の磁気シールド１２５上に絶縁層１２３を介して形成された磁気抵抗効果素子１０１と、磁気抵抗効果素子１０１上に絶縁層１２３を介して形成された第２の磁気シールド１２７とを備えている。絶縁層１２３は、Ａｌ2Ｏ3やＳｉＯ2等のような絶縁材料からなる。
第１の磁気シールド１２５は、磁気抵抗効果素子１０１の下層側を磁気的にシールドするためのものであり、Ｎｉ−Ｆｅ等のような軟磁性材からなる。この第１の磁気シールド１２５上に、絶縁層１２３を介して磁気抵抗効果素子１０１が形成されている。
【００８６】
磁気抵抗効果素子１０１は、この磁気抵抗効果型磁気ヘッドにおいて、磁気記録媒体からの磁気信号を検出する感磁素子として機能する。そして、この磁気抵抗効果素子１０１は、上述した記憶素子３と同様な膜構成とされる。
この磁気抵抗効果素子１０１は、略矩形状に形成されてなり、その一側面が磁気記録媒体対向面に露呈するようになされている。そして、この磁気抵抗効果素子１０１の両端にはバイアス層１２８、１２９が配されている。またバイアス層１２８、１２９と接続されている接続端子１３０、１３１が形成されている。接続端子１３０、１３１を介して磁気抵抗効果素子１０１にセンス電流が供給される。
さらにバイアス層１２８、１２９の上部には、絶縁層１２３を介して第２の磁気シールド層１２７が設けられている。
【００８７】
以上のような磁気抵抗効果型磁気ヘッドの上に積層形成されたインダクティブ型磁気ヘッドは、第２の磁気シールド１２７及び上層コア１３２によって構成される磁気コアと、当該磁気コアを巻回するように形成された薄膜コイル１３３とを備えている。
上層コア１３２は、第２の磁気シールド１２２と共に閉磁路を形成して、このインダクティブ型磁気ヘッドの磁気コアとなるものであり、Ｎｉ−Ｆｅ等のような軟磁性材からなる。ここで、第２の磁気シールド１２７及び上層コア１３２は、それらの前端部が磁気記録媒体対向面に露呈し、且つ、それらの後端部において第２の磁気シールド１２７及び上層コア１３２が互いに接するように形成されている。ここで、第２の磁気シールド１２７及び上層コア１３２の前端部は、磁気記録媒体対向面において、第２の磁気シールド１２７及び上層コア１３２が所定の間隙ｇをもって離間するように形成されている。
すなわち、この複合型磁気ヘッド１００において、第２の磁気シールド１２７は、磁気抵抗効果素子１２６の上層側を磁気的にシールドするだけでなく、インダクティブ型磁気ヘッドの磁気コアも兼ねており、第２の磁気シールド１２７と上層コア１３２によってインダクティブ型磁気ヘッドの磁気コアが構成されている。そして間隙ｇが、インダクティブ型磁気ヘッドの記録用磁気ギャップとなる。
【００８８】
また、第２の磁気シールド１２７上には、絶縁層１２３に埋設された薄膜コイル１３３が形成されている。ここで、薄膜コイル１３３は、第２の磁気シールド１２７及び上層コア１３２からなる磁気コアを巻回するように形成されている。図示していないが、この薄膜コイル１３３の両端部は、外部に露呈するようになされ、薄膜コイル１３３の両端に形成された端子が、このインダクティブ型磁気ヘッドの外部接続用端子となる。すなわち、磁気記録媒体への磁気信号の記録時には、これらの外部接続用端子から薄膜コイル１３２に記録電流が供給されることとなる。
【００８９】
以上のような複合型磁気ヘッド１２１は、再生用ヘッドとして磁気抵抗効果型磁気ヘッドを搭載しているが、当該磁気抵抗効果型磁気ヘッドは、磁気記録媒体からの磁気信号を検出する感磁素子として、本開示の技術を適用した磁気抵抗効果素子１０１を備えている。そして、本開示の技術を適用した磁気抵抗効果素子１０１は、上述したように非常に優れた特性を示すので、この磁気抵抗効果型磁気ヘッドは、磁気記録の更なる高記録密度化に対応することができる。
【００９０】
なお本技術は以下のような構成も採ることができる。
（１）下地層と、
情報に対応して磁化の向きが変化される記憶層と、
上記下地層の上部に形成され、上記記憶層に記憶された情報の基準となる膜面に垂直な磁化を有する磁化固定層と、
上記記憶層と上記磁化固定層の間に設けられる非磁性体による中間層と、
を有する層構造を備え、
上記下地層はＲｕと面心立方格子をもつ非磁性体との積層構造であり、かつ上記磁化固定層との隣接箇所に上記Ｒｕが形成されており、
上記層構造の積層方向に電流を流すことにより、上記記憶層の磁化の向きが変化して、上記記憶層に対して情報の記録が行われる記憶素子。
（２）上記磁化固定層が複数の磁性層よりなり、上記各磁性層が非磁性層を介して積層される積層フェリピン構造である上記（1）に記載の記憶素子。
（３）上記下地層の非磁性体材料は、その膜厚が１ｎｍ〜３０ｎｍである上記（１）又は上記（２）に記載の記憶素子。
（４）上記下地層の非磁性体材料は、Ａｌ、Ｃｕ、Ｐｄ、Ａｇ、Ｉｒ、Ｐｔ、Ａｕのいずれかである上記（１）乃至（３）のいずれかに記載の記憶素子。
（５）上記Ｒｕと面心立方格子をもつ非磁性体との積層構造が２層以上挿入されている上記（１）乃至（４）のいずれかに記載の記憶素子。
（６）上記磁化固定層が、ＣｏとＰｔの積層、ＣｏとＰｄの積層、ＣｏとＮｉの積層のいずれかである（１）乃至（５）のいずれかに記載の記憶素子。
（７） 上記磁化固定層が、ＣｏＰｔ合金、ＣｏＰｄ合金、ＣｏＮｉ合金、Ｃｏ−Ｆｅ−Ｂ合金のいずれかである（１）乃至（５）のいずれかに記載の記憶素子。
（８）上記中間層を構成する非磁性体材料はＭｇＯである（１）乃至（７）のいずれかに記載の記憶素子。
（９）上記記憶層を構成する強磁性材料はＣｏ−Ｆｅ−Ｂ合金である（１）乃至（８）のいずれかに記載の記憶素子。
【符号の説明】
【００９１】
１  ゲート電極、２  素子分離層、３  記憶素子、４  コンタクト層、６  ビット線、７  ソース領域、８  ドレイン領域、９  配線、１０  半導体基体、１４  下地層、１５  磁化固定層、１６  中間層、１７  記憶層、１８  キャップ層、１００  複合型磁気ヘッド、１２２  基板、１２３  絶縁層、１２５  第１の磁気シールド、１２７  第２の磁気シールド  、１２８  １２９  バイアス層、１３０  １３１  接続端子、１３２  上層コア、１３３  薄膜コイル
【図１】
2014072393.tif 000007
【図２】
2014072393.tif 000008
【図３】
2014072393.tif 000009
【図４】
2014072393.tif 000010
【図５】
2014072393.tif 000011
【図６】
2014072393.tif 000012
【図７】
2014072393.tif 000013